(57)【要約】  【課題】  従来の設備を大幅に変更することなく、紫外線照射による有機色素膜の劣化を抑えることができる光記録媒体の製造方法を提供する。  【解決手段】  データ基板１とダミー基板８を、中間層としての紫外線硬化樹脂を介して、貼り合わせた後、図５（ａ）に示すように、第１の基板としてのデータ基板１側から紫外線３２を照射することによって、中間層４としての紫外線硬化樹脂を硬化する。この際の紫外線３２の照射は、劣化点以下の強度で行う。【選択図】        図５
2007066379.tif 000002
【特許請求の範囲】
【請求項１】
第１の基板の一主面上に、有機色素材料を含む第１の記録層と、紫外線硬化樹脂からなる中間層と、有機色素材料を含む第２の記録層と、第２の基板とが積層された構造を有する光記録媒体の製造方法であって、
劣化点以下の強度の紫外線を、上記紫外線硬化樹脂に対して照射し、上記紫外線硬化樹脂を硬化することを特徴とする光記録媒体の製造方法。
【請求項２】
請求項１において、
劣化点以下の強度の上記紫外線を複数回照射することを特徴とする光記録媒体の製造方法。
【請求項３】
請求項１において、
上記紫外線を上記第１の記録層側から照射することを特徴とする光記録媒体の製造方法。
【請求項４】
請求項１おいて、
上記劣化点が１００００ｍＪ／ｍ2以下であることを特徴とする光記録媒体の製造方法。
【請求項５】
請求項２において、
上記劣化点が１００００ｍＪ／ｍ2以下であることを特徴とする光記録媒体の製造方法。
【請求項６】
基板の一主面上に、有機色素材料を含む第１の記録層と、紫外線硬化樹脂からなる中間層と、有機色素材料を含む第２の記録層と、光透過層とが積層された構造を有する光記録媒体の製造方法であって、
劣化点以下の強度の紫外線を、上記紫外線硬化樹脂に対して照射し、上記紫外線硬化樹脂を硬化することを特徴とする光記録媒体の製造方法。
【発明の詳細な説明】
【技術分野】
【０００１】
この発明は、光記録媒体の製造方法、特に、記録層に有機色素材料を含み、複数の記録層および中間層を備えた光記録媒体に適用可能な製造方法に関する。
【背景技術】
【０００２】
光記録媒体は、例えば記録層に有機色素材料を用いる。例えば、光記録媒体の情報の記録は、レーザ光が照射した表面部分にのみピットを形成することで行われる。情報の記録は、例えばプラスチック等の光透過性の基板上に有機色素を主成分とする記録層を形成し、この記録層の表面に集光したレーザ光を走査することによって行われる。
【０００３】
例えばＣＤ−Ｒ（Compact Disc recordable）は、記録層に有機色素材料が用いられている。ＣＤ−Ｒは、構成がシンプルであって安価に製造できるために、例えばデータ、画像等のバックアップ、音楽記録用として、市場に広く受けいれられている。
【０００４】
近年、例えばコンピュータ等のデジタル機器が急速に発達しており、これに伴い記録メディアの大容量化が望まれている。例えば記録材料として有機色素材料を用いた記録媒体は、ＣＤ−ＲからＤＶＤ−Ｒ（（Digital Versatile Disc recordable）、ＤＶＤ＋Ｒに需要がシフトしつつあり、更なる大容量化の要望に応えるために、記録層の多層化が検討されている。
【０００５】
例えば、ＤＶＤ−Ｒ、＋Ｒ、ＢＤ（Blu-rayディスク：登録商標）では、記録層が多層化された記録媒体として、基板上に２層の情報記録層が形成された光記録媒体（以下、２層光記録媒体と称する）が商品として発売されている。
【０００６】
２層光記録媒体の製造方法としては、Ｉｎｖｅｒｅｓｅ  Ｓｔａｃｋ方式と２Ｐ（Photo Polymarization）法の２種類の方式が提案されている。Ｉｎｖｅｒｅｓｅ  Ｓｔａｃｋ方式は、例えば記録再生用のレーザ光源から近い側のＬ０記録層と、遠い側のＬ１記録層とを別々の基板に作製し、その後、中間層を挟んで両基板を貼り合わせる方式である。
【０００７】
２Ｐ方式は、例えばＬ０記録層および反射膜を成膜後に中間層を積層させ、例えば樹脂スタンパまたはメタルスタンパによって、中間層の表面に新たなグルーヴを形成した後、Ｌ１記録層および反射膜を成膜し、その後、ダミー基板を貼り合わせる方式である。
【０００８】
例えばＩｎｖｅｒｅｓｅ  Ｓｔａｃｋ方式は、従来のダミー基板側にＬ１記録層を成膜するため、ランド部に記録を行うことになる。スピンコート法では、グルーヴに溶液が溜まり、乾燥後に記録層が形成されるため、ランド部への記録は、非常に困難となる。したがって、従来では２Ｐ法の開発が盛んに行われてきた。
【０００９】
２層光記録媒体の製造において、２Ｐ法では、Ｌ１記録層用に樹脂スタンパまたはメタルスタンパを別途準備し、グルーヴ形成工程を追加する必要があり、製造コストに大きく影響を与えてしまう。
【００１０】
一方、Ｉｎｖｅｒｅｓｅ  Ｓｔａｃｋ方式では、上記の課題を解決すれば、例えばＤＶＤ−Ｒ／＋Ｒ製造工程において、従来のＤＶＤ＋Ｒ／−Ｒ装置を転用することができるため、新たにダミー基板側にグルーヴを形成し、反射膜および記録膜を成膜した後、貼り合わせを行うため２Ｐ法に比べて設備投資を低く抑えることができる。さらに、Ｉｎｖｅｒｅｓｅ  Ｓｔａｃｋ方式は、Ｌ０記録層とＬ１記録層の記録膜を別々に成膜するため、歩留まりや製造管理面で、上記２Ｐ法より非常に有利である。
【００１１】
例えば下記特許文献１には、Ｉｎｖｅｒｅｓｅ  Ｓｔａｃｋ方式による光記録媒体の製造方法が開示されている。この製造方法は、凹凸面に有機色素膜が形成された第１の基板に紫外線硬化樹脂を塗布し、第２の基板を貼り合わせた後、第１の基板側から紫外線を照射することによって、紫外線硬化樹脂を硬化させて、光記録媒体の製造を行う。
。
【００１２】
【特許文献１】特開平１０−４９９１３号公報
【発明の開示】
【発明が解決しようとする課題】
【００１３】
しかしながら、第１の基板側から紫外線を照射すると、有機色素膜を含有する第１記録層が劣化してしまう。そこで、第１の基板および第２の基板のそれぞれの両面にＵＶ硬化樹脂を塗布し、それぞれに紫外線を照射して貼り合せる方法または接着剤付の中間シートを用いて貼り合わせを行う方法が提案されている。しかしながら、複数の材料が必要となったり、紫外線照射工程が増加するためコスト高となる問題がある。
【００１４】
また、同様に２Ｐ法においても、第１の基板側から紫外線を照射すると、有機色素膜に直接紫外線が照射されるため、有機色素膜の表面に劣化が生じ、反射特性等が低下する問題がある。
【００１５】
したがって、この発明の目的は、従来の設備を大幅に変更することなく、紫外線照射による有機色素膜の劣化を抑えることができる光記録媒体の製造方法を提供することにある。
【課題を解決するための手段】
【００１６】
上述した課題を解決するために、この発明は、
第１の基板の一主面上に、有機色素材料を含む第１の記録層と、紫外線硬化樹脂からなる中間層と、有機色素材料を含む第２の記録層と、第２の基板とが積層された構造を有する光記録媒体の製造方法であって、
劣化点以下の強度の紫外線を、紫外線硬化樹脂に対して照射し、紫外線硬化樹脂を硬化することを特徴とする光記録媒体の製造方法である。
【００１７】
この発明は、
基板の一主面上に、有機色素材料を含む第１の記録層と、紫外線硬化樹脂からなる中間層と、有機色素材料を含む第２の記録層と、光透過層とが積層された構造を有する光記録媒体の製造方法であって、
劣化点以下の強度の紫外線を、紫外線硬化樹脂に対して照射し、紫外線硬化樹脂を硬化することを特徴とする光記録媒体の製造方法である。
【発明の効果】
【００１８】
この発明によれば、紫外線の照射による有機色素膜の劣化を抑えることができる。
【発明を実施するための最良の形態】
【００１９】
以下、この発明の実施の形態について図面を参照して説明する。まず、図１を参照して、この発明の一実施形態による製造方法が適用可能な光記録媒体の一例について説明する。
【００２０】
図１に示すように、第１の基板としてのデータ基板１の一主面に凹凸面が設けられ、この凹凸面上に、有機色素膜２、反射膜３が順次積層されてなる第１記録層９が形成される。第１記録層９上には、中間層４が形成され、中間層４上に設けられた凹凸面上に有機色素膜５、反射膜６が順次積層されてなる第２記録層１０が形成される。第２記録層１０上には、保護層７を介して第２の基板としてのダミー基板８が積層される。
【００２１】
この光記録媒体では、データ基板１側からレーザ光を第１記録層９または第２記録層１０に照射することにより情報信号の記録および／または再生が行われる。例えば、６５０〜６６５ｎｍの範囲の波長を有するレーザ光を、０．６５程度の開口数を有する対物レンズにより集光し、データ基板１側から第１記録層９または第２記録層１０に照射することにより、情報信号の記録および／または再生が行われる。
【００２２】
データ基板１およびダミー基板８は、中央にセンターホールが形成された円環形状を有する。このデータ基板１の一主面には、情報信号の記録および／または再生を行う際に光学スポットを導くための凹凸面が形成されている。この凹凸面の形状としては、スパイラル状、同心円状、ピット列等、各種の形状が挙げられる。
【００２３】
データ基板１およびダミー基板８の直径は、例えば１２０ｍｍ、８０ｍｍに選ばれる。データ基板１およびダミー基板８の厚さは、剛性を考慮して選ばれ、例えば０．６ｍｍに選ばれる。
【００２４】
データ基板１およびダミー基板８の材料としては、例えばポリカーボネート系樹脂、ポリオレフィン系樹脂、またはアクリル系樹脂などのプラスチック材料や、ガラスなどが用いられる。なお、コストを考慮した場合には、データ基板１の材料として、プラスチック材料を用いることが好ましい。
【００２５】
第１記録層９または第２記録層１０である記録層としては、例えば有機色素膜上に反射膜が積層されてなる。有機色素膜としては、例えば、アゾ系色素、シアニン系色素、フタロシアニン系等を用いることができる。また、これらの色素を、光学特性、記録感度、信号特性等を良化させるために、他の有機色素、金属、金属化合物を混合して用いることができる。
【００２６】
具体的には、例えば少なくとも下記化１に示す一般式で表される有機色素材料（式中、Ｒ１は炭素数１〜４のアルキル基を表し、Ｒ２、Ｒ３はそれぞれ炭素数１〜４のアルキル基、ベンジル基又は連結して３〜６員環を形成する基を表し、Ｙ１及びＹ２は各々独立に有機基を表し、ＸはＣｌＯ4、ＢＦ4、ＰＦ6、ＳｂＦ6を表す）と、下記の化２に示す一般式で表される色素材料（式中、Ｒ１及びＲ２はそれぞれ炭素数１〜４のアルキル基、ベンジル基又は連結して３〜６員環を形成する基を表し、Ｙ１、Ｙ２は各々独立に有機基を表し、ＸはＣｌＯ4、ＢＦ4、ＰＦ6、ＳｂＦ6を表す）とを含む記録層を有する構成とする。
【化１】
2007066379.tif 000003
【化２】
2007066379.tif 000004
【００２７】
反射膜としては、再生光の波長での反射率が高い材料を用いることができる。例えば金属元素、半金属元素、これらの化合物または混合物が挙げられ、より具体的には、例えばＡｌ、Ａｇ、Ａｕ、Ｎｉ、Ｃｒ、Ｔｉ、Ｐｄ、Ｃｏ、Ｓｉ、Ｔａ、Ｗ、Ｍｏ、Ｇｅ、Ｃｕ、Ｍｇ、Ｎｄ、Ｃなどの単体、またはこれらの単体を主成分とする合金が挙げられる。そして、実用性の面を考慮すると、これらのうちのＡｌ系、Ａｇ系、Ａｕ系、Ｓｉ系またはＧｅ系の材料を用いることが好ましい。
【００２８】
有機色素膜の形成法としては、例えばスピンコート法等の一般的な手法を用いることができる。例えばスピンコート法は、コスト等の面からみて好ましい。スピンコート法では、上記有機色素材料を、溶媒に溶解または分散させてなる塗布液を用いて有機色素膜を形成する。
【００２９】
反射膜の形成法としては、例えば、スパッタリング法、イオンプレーティング法、化学蒸着法、真空蒸着法等の一般的な手法を用いることができる。
【００３０】
中間層４は、情報信号の記録および／または再生を行う際に光学スポットを導くための凹凸面が形成されている。この凹凸面の形状としては、スパイラル状、同心円状、ピット列等、各種の形状が挙げられる。中間層４の厚さは、例えば０．０１〜０．０６ｍｍの範囲から選ばれ、例えば０．０５ｍｍに選ばれる。この中間層４は、例えば紫外線硬化樹脂からなる。
【００３１】
保護層７は、第１記録層を保護するとともに、データ基板１とダミー基板８を貼り合せるためのものである。保護層７は、例えば紫外線硬化樹脂からなる。
【００３２】
図２は、この発明の一実施形態による製造方法が適用可能な光記録媒体の他の例を示す。図２に示すように、この光記録媒体は、基板１１と、この基板１１の一主面に設けられた凹凸面上に、反射膜１２、有機色素膜１３、保護膜１４と順次積層されてなる第１記録層１９が形成されている。第１記録層１９上には、中間層１５が形成され、中間層１５に形成された凹凸面上に、反射膜１６、有機色素膜１７からなる第２記録層２０が形成される。第２記録層２０上には、光透過層である光透過性のカバー層１８が形成される。
【００３３】
この光記録媒体では、カバー層１８の側からレーザ光を第１記録層１９または第２記録層２０に照射することにより、情報信号の記録および／または再生が行われる。例えば、４００ｎｍ〜４１０ｎｍの範囲の波長を有するレーザ光を、０．８４〜０．８６の範囲の開口数を有する対物レンズにより集光し、カバー層１８の側から第１記録層１９または第２記録層２０に照射することにより、情報信号の記録および／または再生が行われる。このような光記録媒体としては、例えばＢｌｕ−ｒａｙ  Ｄｉｓｃ（ソニー株式会社の登録商標）が挙げられる。
【００３４】
基板１１は、中央にセンターホールが形成された円環形状を有する。この基板１１の第１記録層１９が形成される側の一主面には、情報信号の記録および／または再生を行う際に光学スポットを導くための凹凸面が形成されている。
【００３５】
この凹凸面の形状としては、スパイラル状、同心円状、ピット列等、各種の形状が挙げられる。基板１１の直径は、例えば１２０ｍｍに選ばれる。基板１１の厚さは、剛性を考慮して選ばれ、好ましくは０．３ｍｍ〜１．３ｍｍから選ばれ、より好ましくは０．６ｍｍ〜１．３ｍｍから選ばれ、例えば１．１ｍｍに選ばれる。
【００３６】
基板１１の材料としては、例えばポリカーボネート系樹脂、ポリオレフィン系樹脂若しくはアクリル系樹脂などのプラスチック材料またはガラスなどが用いられる。なお、コストを考慮した場合には、基板１１の材料として、プラスチック材料を用いることが好ましい。
【００３７】
第１記録層１９または第２記録層２０である記録層としては、例えば、反射膜、有機色素膜等を順次積層して構成される。有機色素膜および反射膜の材料としては、例えば上記の光記録媒体に使用できるものと同様なものを用いることができる。
【００３８】
カバー層１８は、例えば平面円環形状を有する光透過性シート（フィルム）と、この光透過性シートを記録層が形成された基板１１に対して貼り合わせるための接着層とから構成される。接着層は、例えば紫外線硬化樹脂または感圧性粘着剤（ＰＳＡ：Pressure Sensitive Adhesive）からなる。
【００３９】
光透過性シートは、記録および／または再生に用いられるレーザ光に対して、吸収能が低い材料からなることが好ましく、具体的には透過率９０％以上の材料からなることが好ましい。光透過性シートの材料としては、例えばポリカーボネート樹脂材料、ポリオレフィン系樹脂（例えばゼオネックス（登録商標））が挙げられる。
【００４０】
また、この光透過性シートの厚さは、好ましくは０．３ｍｍ以下に選ばれ、より好ましくは３〜１７７μｍの範囲内から選ばれる。例えば、光透過性シートの厚さは、この光透過性シートと接着層との合計の厚さが例えば１００μｍになるように選ばれる。例えば、このような薄い光透過層と、０．８５程度の高ＮＡ化された対物レンズとを組み合わせることによって、高密度記録を実現できる。
【００４１】
次に、この発明の一実施形態による光記録媒体の製造方法の一例について説明する。図３、図４および図５は、いわゆるＩｎｖｅｒｓｅ  Ｓｔａｃｋ法と称する方法を概略的に示す。例えばＩｎｖｅｒｓｅ  Ｓｔａｃｋ法は、新たな設備投資を少なくすることができ、低コストで光記録媒体を製造できる。さらに、歩留まり、製造管理等の面から優れた製造方法である。
【００４２】
図３（ａ）に示すように、データ基板１は、一主面に凹凸面が形成されており、例えばポリカーネート（ＰＣ）からなり、射出成形により作製する。
【００４３】
次に、図３（ｂ）〜図３（ｅ）に示すようにデータ基板１上に形成された凹凸面上に第１記録層９を形成する。第１記録層９は、図３（ｂ）に示すように、まず有機色素材料を溶媒に溶解させてなる塗布液を、例えばスピンコート法によって、データ基板１上に形成された凹凸面上にノズル２１を用いて塗布することで、有機色素膜２を形成する。
【００４４】
次に、図３（ｄ）に示すように、図示しない真空チャンバ内で、反射膜３をスパッタリング法によって、有機色素膜２上に形成する。ここで、図中のＳは、スパッタ原子の入射方向を示す。
【００４５】
次に、図３（ｆ）に示すように、例えばスピンコート法によって、ノズル２２を用いて中間層４としての紫外線硬化樹脂を塗布し中間層４を形成する。
【００４６】
図４（ａ）に示すように、第２の基板としてのダミー基板８は、例えばポリカーボネートからなり、例えば射出成形により作製する。次に、図４（ｂ）〜図４（ｃ）に示すように、図示しない真空チャンバ内で、反射膜６を例えばスパッタリング法によって、ダミー基板８の凹凸面上に形成する。ここで、図中のＳは、スパッタ原子の入射方向を示す。
【００４７】
次に、図４（ｄ）〜図４（ｅ）に示すように、例えばスピンコート法により有機色素材料を溶媒に溶解してなる塗布液を、ノズル２１から滴下して、ダミー基板８の凹凸面に塗布することによって、有機色素膜５を形成する。
【００４８】
[貼り合わせ工程]
次に、図４（ｆ）に示すように、データ基板１とダミー基板８を、中間層４としての紫外線硬化樹脂を介して、貼り合わせる。この後、図５（ａ）に示すように、紫外線３２を照射することによって、中間層４としての紫外線硬化樹脂を硬化する。この際の紫外線３２の照射は、第１の基板としてのデータ基板１側から照射する。以上の工程によって、図５（ｂ）に示すように、この発明の一実施形態による光記録媒体を得ることができる。
【００４９】
例えば有機色素膜は、自然光に含まれる紫外線によって劣化しやすい性質を有する。中間層４としての紫外線硬化樹脂を硬化する際には、劣化点以下の強度で紫外線を照射する必要がある。
【００５０】
なお、劣化点とは、紫外線を有機色素材料に照射した場合において、この点を境に、有機色素材料が劣化し、反射率が著しく低下する積算放射強度をいう。
【００５１】
例えば、照射する紫外線の強度は、用いる有機色素材料に依存する。例えば、第１記録層が上記化１または化２の有機色素材料を含むものである場合、１回の積算放射強度が例えば劣化点である１００００ｍＪ／ｃｍ2以下の紫外線を照射することによって、紫外線硬化樹脂の硬化を行うのが好ましい。この強度で照射した場合は、有機色素材料に劣化を抑えることができる。
【００５２】
また、１回の積算放射強度が劣化点である１００００ｍＪ／ｃｍ2以下の紫外線の照射は、複数回に分けて行うことができる。複数回に分けて紫外線を照射した場合には、例えば積算放射強度が劣化点である１００００ｍＪ／ｃｍ2以上となっても有機色素材料の劣化を抑えることができる。
【００５３】
このように照射する紫外線の強度を劣化点以下に調整することで、有機色素材料の劣化を防止できる。一般的に、有機色素材料は紫外線に弱く、紫外線の照射側の表面が劣化する。特に、劣化した表面が記録・再生光の入射側に面する場合は、反射率が低下するため、記録・再生特性に多大な影響を与えることとなる。
【００５４】
このため、従来は、第１の基板側から記録膜へ直接紫外線が照射されるのを避けて、紫外線硬化樹脂の硬化を行っていた。すなわち、記録膜の記録・再生光の入射方向に面する側からの紫外線の照射を避けるように、例えば第１の基板としてのデータ基板１の反対側から紫外線を照射して、紫外線硬化樹脂の硬化を行っていた。
【００５５】
この発明の一実施形態によれば、照射する紫外線の強度を劣化点以下に調整することで、第１の基板側から紫外線を照射して、中間層としての紫外線硬化樹脂を硬化することができる。さらに、中間層に用いる材料を１種類のみにすることができる。さらに、一つのプロセスで、貼り合わせを完了できる。さらに、設備投資、材料費を最低限に抑えることができ、製造コストを大幅に削減できる。
【００５６】
次に、この発明の一実施形態による光記録媒体の製造方法の他の例を説明する。図６、図７および図８は、いわゆる２Ｐ法と称する光記録媒体の製造工程の概要を示す。
【００５７】
図６（ａ）に示すように、データ基板１は、例えばポリカーボネート（ＰＣ）樹脂からなり、例えば射出成形により作製する。次に、図６（ｂ）〜図６（ｃ）に示すように、例えばスピンコート法によって、有機色素材料を溶媒に溶解してなる塗布液を、ノズル２１を用いてデータ基板１に形成された凹凸面上に塗布し、有機色素膜２を形成する。
【００５８】
次に、図６（ｄ）に示すように、図示しない真空チャンバ内で、例えばスパッタリング法により、反射膜３を、有機色素膜２上に形成することで、第１記録層９を形成する。ここで、図中のＳは、スパッタ原子の入射方向を示す。
【００５９】
次に、図７（ａ）〜図７（ｂ）に示すように、例えばスピンコート法により、ノズル２２を用いて中間層４としての紫外線硬化樹脂を面上に均一塗布し、中間層４を形成する。
【００６０】
次に、図７（ｃ）〜図７（ｅ）に示すように、中間層４に対して、転写用の凹凸面が形成されたスタンパ３１を重ね合わせ、この重ね合わせた状態を保持したまま紫外線３２を照射することによって、中間層４としての紫外線硬化樹脂を硬化し、その後、スタンパ３１を剥離する。
【００６１】
この際の紫外線硬化樹脂に対しての紫外線３２の照射は、基板１側から行う。スタンパ３１は、例えば樹脂スタンパまたはメタルスタンパを用いることができる。紫外線の照射を基板１側から行うことができるので、コストの面で有利なメタルスタンパの使用も可能となる。
【００６２】
次に、図８（ａ）〜図８（ｃ）に示すように、中間層４に形成された凹凸面上に、例えばスピンコート法によって、有機色素材料が溶媒に溶解してなる塗布液を、ノズル２１を用いて塗布することで、有機色素膜５を形成する。
【００６３】
次に、図８（ｄ）に示すように、有機色素膜５上に、反射膜６を、例えばスパッタリング法によって形成することで、第２記録層１０を形成する。ここで、図中のＳは、スパッタ原子の入射方向を示す。
【００６４】
次に、図８（ｅ）に示すように、例えばスピンコート法により、保護層７としての紫外線硬化樹脂を設け、その後、ダミー基板８をデータ基板１の保護層７上に載置した後、紫外線を照射する。これにより、紫外線硬化樹脂が硬化して、データ基板１とダミー基板８が貼り合わせる。以上の工程により、光記録媒体が製造できる。
【００６５】
この発明の一実施形態によると、例えば、中間層４として、１種類の紫外線硬化樹脂を用いることが可能となり、第１の基板と第２の基板を一つのプロセスで貼り合わせることができるので、従来の設備を転用することができ、設備投資、材料費を最低限に抑えることができる。
【００６６】
また、劣化点以下の積算放射強度の紫外線を照射することによって、記録膜にダメージを与えずに、第１の基板と第２の基板の貼り合わせを行うことができ、結果として、例えば、性能劣化のない２層ＤＶＤ−Ｒ／＋Ｒの製造コストを大幅に削減できる。
【実施例】
【００６７】
以下に、実施例に基づいてこの発明をさらに具体的に説明するが、この発明はこれらの実施例に限定されるものではない。
【００６８】
＜実施例１＞
まず凹凸面が形成されたポリカーボネートからなる直径１２０ｍｍの円環状のデータ基板を、射出成形により作製した。次に、基板の凹凸面上に、有機色素膜と反射膜とからなる第１記録層を形成した。
【００６９】
有機色素膜は、有機色素材料である化１を溶媒であるテトラフルオロプロパノ−ルに溶解してなる塗布液を、スピンコート法によって、基板の凹凸面上に塗布して形成した。反射膜は、Ａｇをスパッタリングによって有機色素膜上に成膜した。
【００７０】
また、同様にして、凹凸面が形成されたポリカーボネートからなる１２０ｍｍの円環状のダミー基板を射出成形により作製した。次に、基板の凹凸面上に、有機色素膜と反射膜とからなる第２記録層を形成した。
【００７１】
有機色素膜は、有機色素材料である化１を溶媒であるテトラフルオロプロパノ−ルに溶解してなる塗布液を、スピンコート法によって、基板の凹凸面上に塗布し、形成した。反射膜は、Ａｇをスパッタリングによって有機色素膜上に成膜した。
【００７２】
次に、第１記録層を形成したデータ基板と、第２記録層を形成したダミー基板とを、中間層としての市販の紫外線硬化樹脂を介して貼り合わせて、この状態で、データ基板側から、積算放射強度１０００ｍＪ／ｃｍ2の紫外線を１回照射することによって、中間層としての紫外線硬化樹脂を硬化した。以上の工程によって、実施例１の光記録媒体を作製した。
【００７３】
なお、紫外線の積算放射強度は、以下のように測定した。まずＵＶ照源４１から基板までの距離Ｌ＝１５ｃｍに相当する位置に、照度計（ＣＵＳＴＯＭ社  製品名：ＵＶ−３４０）のプローブ４２を載置し、紫外線をプローブ４２に対して照射することによって、紫外線強度を測定した。
【００７４】
次に、プローブ４２の位置に作製した実施例１の光記録媒体を置いて、この光記録媒体に対して、同じ強度の紫外線を５秒間照射し、上記測定した紫外線強度に対して照射時間（５秒）を乗じたものを積算放射強度とした。
【００７５】
＜実施例２＞
積算放射強度２０００ｍＪ／ｃｍ2の紫外線を１回照射して、中間層としての紫外線硬化樹脂を硬化した以外は、実施例１と同様にして、光記録媒体を作製した。
【００７６】
＜実施例３＞
積算放射強度４０００ｍＪ／ｃｍ2の紫外線を１回照射して、中間層としての紫外線硬化樹脂を硬化した以外は、実施例１と同様にして、光記録媒体を作製した。
【００７７】
＜実施例４＞
積算放射強度６０００ｍＪ／ｃｍ2の紫外線を１回照射して、中間層としての紫外線硬化樹脂を硬化した以外は、実施例１と同様にして、光記録媒体を作製した。
【００７８】
＜実施例５＞
積算放射強度８０００ｍＪ／ｃｍ2の紫外線を１回照射して、中間層としての紫外線硬化樹脂を硬化した以外は、実施例１と同様にして、光記録媒体を作製した。
【００７９】
＜実施例６＞
積算放射強度１００００ｍＪ／ｃｍ2の紫外線を１回照射して、中間層としての紫外線硬化樹脂を硬化した以外は、実施例１と同様にして、光記録媒体を作製した。
【００８０】
＜比較例１＞
積算放射強度１１０００ｍＪ／ｃｍ2の紫外線を１回照射して、中間層としての紫外線硬化樹脂を硬化した以外は、実施例１と同様にして、光記録媒体を作製した。
【００８１】
＜比較例２＞
積算放射強度１２０００ｍＪ／ｃｍ2の紫外線を１回照射して、中間層としての紫外線硬化樹脂を硬化した以外は、実施例１と同様にして、光記録媒体を作製した。
【００８２】
＜比較例３＞
積算放射強度１３０００ｍＪ／ｃｍ2の紫外線を１回照射して、中間層としての紫外線硬化樹脂を硬化した以外は、実施例１と同様にして、光記録媒体を作製した。
【００８３】
一般的に、有機色素材料は、紫外線に弱く、色素が分解されると反射率が低下する。そこで、有機色素材料を劣化させない程度に紫外線照射量を抑える必要がある。
【００８４】
作製した実施例１〜実施例６および比較例１〜比較例３の反射率の測定を行い、図１０に示すように、１回の紫外線を照射して紫外線硬化樹脂を硬化した際の、紫外線の積算放射強度に対する反射率劣化量をプロットしたグラフを作成し、照射する紫外線の強度の好ましい範囲の検討を行った。なお、反射率の測定には、ＤＶＤ−１０００（Pulstec社製）を用いた。また、反射率劣化量は、実施例１の記録媒体の反射率を基準として下記の式により算出した。
反射率劣化量（％）＝実施例１の記録媒体の反射率（％）−各実施例の記録媒体の反射率（％）
【００８５】
図１０に示すように、１００００ｍＪ／ｃｍ2までは、反射率の低下は、ほとんど見られず、記録層の劣化がないことがわかる。一方で、１００００ｍＪ／ｃｍ2を超える積算放射強度の紫外線を照射すると、急激に反射率が低下することがわかる。以上の検討の結果、１回で照射する紫外線の積算放射強度を１００００ｍＪ／ｃｍ2以下とするのが好ましいことがわかった。
【００８６】
＜実施例７＞
積算放射強度５０００ｍＪ／ｃｍ2の紫外線を１回照射して、中間層としての紫外線硬化樹脂を硬化した以外は、実施例１と同様にして、光記録媒体を作製した。
【００８７】
＜実施例８＞
積算放射強度５０００ｍＪ／ｃｍ2の紫外線を２回照射して、中間層としての紫外線硬化樹脂を硬化した以外は、実施例１と同様にして、光記録媒体を作製した。
【００８８】
＜実施例９＞
積算放射強度５０００ｍＪ／ｃｍ2の紫外線を３回照射して、中間層としての紫外線硬化樹脂を硬化した以外は、実施例１と同様にして、光記録媒体を作製した。
【００８９】
＜実施例１０＞
積算放射強度５０００ｍＪ／ｃｍ2の紫外線を４回照射して、中間層としての紫外線硬化樹脂を硬化した以外は、実施例１と同様にして、光記録媒体を作製した。
【００９０】
作製した実施例７〜実施例１０の第１記録層の反射率の測定を行い、図１１に示すように、複数回の紫外線を照射して紫外線硬化樹脂を硬化した際の、紫外線の積算放射強度に対する反射率をプロットしたグラフを作成した。
【００９１】
図１１に示すように、５０００ｍＪ／ｃｍ2の紫外線を複数回照射した場合は、積算放射強度が１００００ｍＪ／ｃｍ2を超えても反射率が低下せず、記録層が劣化しないことがわかる。
【００９２】
以上より、積算放射強度が１００００ｍＪ／ｃｍ2以下の紫外線を１回または複数回照射することで記録膜の劣化を抑えて、中間層としての紫外線硬化樹脂を硬化することができ、さらに低コストかつ良質な光記録媒体を作製できることがわかった。
【００９３】
この発明は、上述したこの発明の実施形態に限定されるものでは無く、この発明の要旨を逸脱しない範囲内で様々な変形や応用が可能である。例えば、厚さ０．６ｍｍの基板を貼り合わせた構造を採り、４０５ｎｍの波長を有するレーザ光を、０．６５程度の開口数を有する対物レンズにより集光し、記録層に照射することにより、情報信号の記録および／または再生を行う、例えばＨＤ（High Definition）−ＤＶＤのような光記録媒体の製造方法にも適用可能である。
【００９４】
また、基板の一主面上に、有機色素材料を含む第１の記録層と、紫外線硬化樹脂からなる中間層と、有機色素材料を含む第２の記録層と、保護層とが積層された構造を有する光記録媒体の製造方法にも適用可能である。
【図面の簡単な説明】
【００９５】
【図１】この発明の一実施形態による製造方法が適用可能な光記録媒体の一例を示す断面図である。
【図２】この発明の一実施形態による製造方法が適用可能な光記録媒体の他の例を示す断面図である。
【図３】この発明の一実施形態による製造方法の一例を説明するための概略図である。
【図４】この発明の一実施形態による製造方法の一例を説明するための概略図である。
【図５】この発明の一実施形態による製造方法の一例を説明するための概略図である。
【図６】この発明の一実施形態による製造方法の他の例を説明するための概略図である。
【図７】この発明の一実施形態による製造方法の他の例を説明するための概略図である。
【図８】この発明の一実施形態による製造方法の他の例を説明するための概略図である。
【図９】積算放射強度の測定方法を説明するための概略図である
【図１０】積算放射強度に対する反射率の劣化量を示すグラフである。
【図１１】積算放射強度に対する反射率の劣化量を示すグラフである。
【符号の説明】
【００９６】
１・・・データ基板
２・・・有機色素膜
３・・・反射膜
４・・・中間層
５・・・有機色素膜
６・・・反射膜
７・・・保護層
８・・・ダミー基板
９・・・第１記録層
１０・・・第２記録層
１１・・・基板
１２・・・反射膜
１３・・・有機色素膜
１４・・・保護膜
１５・・・中間層
１６・・・反射膜
１７・・・有機色素膜
１８・・・カバー層
１９・・・第１記録層
２０・・・第２記録層
【図１】
2007066379.tif 000005
【図２】
2007066379.tif 000006
【図３】
2007066379.tif 000007
【図４】
2007066379.tif 000008
【図５】
2007066379.tif 000009
【図６】
2007066379.tif 000010
【図７】
2007066379.tif 000011
【図８】
2007066379.tif 000012
【図９】
2007066379.tif 000013
【図１０】
2007066379.tif 000014
【図１１】
2007066379.tif 000015